(57)【要約】  本発明は、ハードコーティングフィルムおよびその製造方法に関するものであって、より詳細には、高硬度および優れた特性を示すハードコーティングフィルムおよびその製造方法に関するものである。本発明のハードコーティングフィルムおよびその製造方法によれば、カールの発生を少なくしながら、高硬度のハードコーティングフィルムを容易に製造することができ、製造されたハードコーティングフィルムは、優れた高硬度、耐擦傷性、高透明度、耐久性、耐光性、光透過率などを示し、多様な分野に有用に利用可能である。
2015523242.tif 000002
【特許請求の範囲】
【請求項１】
支持基材と、
前記支持基材の一面に形成される第１ハードコーティング層と、
前記支持基材の他面に形成される第２ハードコーティング層とを含み、下記の式４を満足することを特徴とする、ハードコーティングフィルム。
［式４］
Ｒ／Ｌ≧２０
上記式４において、
Ｒは、ハードコーティングフィルムの曲率半径（単位：ｍｍ）であり、Ｌは、前記ハードコーティングフィルムの円弧長さ（単位：ｍｍ）である。
【請求項２】
前記第１および第２ハードコーティング層は、それぞれ独立して、同一または異なって、３〜６官能性アクリレート系単量体の架橋共重合体である光硬化性架橋共重合体を含むことを特徴とする、請求項１に記載のハードコーティングフィルム。
【請求項３】
前記第１および第２ハードコーティング層は、それぞれ独立して、同一または異なって、前記３〜６官能性アクリレート系単量体に加えて、１〜２官能性アクリレート系単量体がさらに架橋された光硬化性架橋共重合体を含むことを特徴とする、請求項２に記載のハードコーティングフィルム。
【請求項４】
前記第１および第２ハードコーティング層は、それぞれ独立して、同一または異なって、前記３〜６官能性アクリレート系単量体に加えて、光硬化性弾性重合体がさらに架橋された光硬化性架橋共重合体を含むことを特徴とする、請求項２に記載のハードコーティングフィルム。
【請求項５】
前記光硬化性弾性重合体は、ＡＳＴＭ  Ｄ６３８によって測定した伸び率（ｅｌｏｎｇａｔｉｏｎ）が１５〜２００％であることを特徴とする、請求項４に記載のハードコーティングフィルム。
【請求項６】
前記光硬化性弾性重合体は、それぞれ独立して、同一または異なり、ポリカプロラクトン、ウレタンアクリレート系ポリマー、およびポリロタキサンからなる群より選択される１種以上を含むことを特徴とする、請求項４に記載のハードコーティングフィルム。
【請求項７】
前記第１および第２ハードコーティング層は、それぞれ独立して、同一または異なって、前記光硬化性架橋共重合体内に分散している無機微粒子をさらに含むことを特徴とする、請求項２に記載のハードコーティングフィルム。
【請求項８】
前記第１および第２ハードコーティング層は、それぞれ独立して、同一または異なって、厚さが５０〜３００μｍであることを特徴とする、請求項１に記載のハードコーティングフィルム。
【請求項９】
支持基材の一面に塗布および光硬化した時、下記の式１を満足する第１ハードコーティング組成物を、前記支持基材の一面に塗布および第１光硬化して第１ハードコーティング層を形成する段階と、
前記支持基材の一面に塗布および光硬化した時、下記の式２を満足する第２ハードコーティング組成物を、第１ハードコーティング層が形成された前記支持基材の他面に塗布および第２光硬化して第２ハードコーティング層を形成する段階とを含み、前記第１および第２ハードコーティング層は、下記の式３を満足することを特徴とする、ハードコーティングフィルムの製造方法。
［式１］
Ｒ１／Ｌ１≧０．４
［式２］
Ｒ２／Ｌ２≧０．４
［式３］
−０．０５≦Ｒ１／Ｌ１−Ｒ２／Ｌ２≦０．０５
上記式１〜３において、
Ｒ１は、第１ハードコーティング組成物の断面コーティングおよび硬化時の硬化収縮によって生成されたカールによる第１ハードコーティング層の曲率半径（単位：ｍｍ）であり、Ｌ１は、前記第１ハードコーティング層の円弧長さ（単位：ｍｍ）であり、Ｒ２は、第２ハードコーティング組成物の断面コーティングおよび硬化時の硬化収縮によって生成されたカールによる第２ハードコーティング層の曲率半径（単位：ｍｍ）であり、Ｌ２は、前記第２ハードコーティング層の円弧長さ（単位：ｍｍ）である。
【請求項１０】
前記第１ハードコーティング組成物は、第１バインダー用単量体および第１光開始剤を含み、第２ハードコーティング組成物は、第２バインダー用単量体および第２光開始剤を含むことを特徴とする、請求項９に記載のハードコーティングフィルムの製造方法。
【請求項１１】
前記第１および第２バインダー用単量体は、それぞれ独立して、同一または異なって、前記３〜６官能性アクリレート系単量体を含むことを特徴とする、請求項１０に記載のハードコーティングフィルムの製造方法。
【請求項１２】
前記第１および第２バインダー用単量体は、それぞれ独立して、同一または異なって、１〜２官能性アクリレート系単量体をさらに含むことを特徴とする、請求項１１に記載のハードコーティングフィルムの製造方法。
【請求項１３】
前記第１および第２バインダー用単量体は、それぞれ独立して、同一または異なって、光硬化性弾性重合体をさらに含むことを特徴とする、請求項１１に記載のハードコーティングフィルムの製造方法。
【請求項１４】
前記光硬化性弾性重合体は、ＡＳＴＭ  Ｄ６３８によって測定した伸び率（ｅｌｏｎｇａｔｉｏｎ）が１５〜２００％であることを特徴とする、請求項１３に記載のハードコーティングフィルムの製造方法。
【請求項１５】
前記光硬化性弾性重合体は、それぞれ独立して、同一または異なり、ポリカプロラクトン、ウレタンアクリレート系ポリマー、およびポリロタキサンからなる群より選択される１種以上を含むことを特徴とする、請求項１３に記載のハードコーティングフィルムの製造方法。
【請求項１６】
前記第１および第２ハードコーティング組成物は、それぞれ独立して、同一または異なって、無機微粒子をさらに含むことを特徴とする、請求項１０に記載のハードコーティングフィルムの製造方法。
【請求項１７】
前記第１光硬化する段階は、前記第１バインダー用単量体の３０〜６０モル％が架橋されるまで行うことを特徴とする、請求項１０に記載のハードコーティングフィルムの製造方法。
【請求項１８】
第２光硬化する段階は、前記第１バインダー用単量体および前記第２バインダー用単量体を光硬化することを特徴とする、請求項１０に記載のハードコーティングフィルムの製造方法。
【請求項１９】
前記ハードコーティングフィルムは、下記の式４を満足することを特徴とする、請求項９に記載のハードコーティングフィルムの製造方法。
［式４］
Ｒ／Ｌ≧２０
上記式４において、Ｒは、ハードコーティングフィルムの曲率半径（単位：ｍｍ）であり、Ｌは、前記ハードコーティングフィルムの円弧長さ（単位：ｍｍ）である。
【発明の詳細な説明】
【技術分野】
【０００１】
本発明は、ハードコーティングフィルムおよびその製造方法に関するものである。より詳細には、高硬度を示しながらも、カールや撓み、またはクラックの発生が少ないハードコーティングフィルムおよびこれを製造する方法に関するものである。
【０００２】
本出願は、２０１２年５月３１日付で韓国特許庁に提出された韓国特許出願第１０−２０１２−００５８６３４号、２０１２年５月３１日付で韓国特許庁に提出された韓国特許出願第１０−２０１２−００５８６３５号、２０１２年５月３１日付で韓国特許庁に提出された韓国特許出願第１０−２０１２−００５８６３６号、２０１２年５月３１日付で韓国特許庁に提出された韓国特許出願第１０−２０１２−００５８６３７号、２０１２年８月２３日付で韓国特許庁に提出された韓国特許出願第１０−２０１２−００９２５２９号、２０１２年８月２３日付で韓国特許庁に提出された韓国特許出願第１０−２０１２−００９２５３２号、２０１２年８月２３日付で韓国特許庁に提出された韓国特許出願第１０−２０１２−００９２５３３号、２０１２年８月２７日付で韓国特許庁に提出された韓国特許出願第１０−２０１２−００９３６８９号、および２０１３年５月３０日付で韓国特許庁に提出された韓国特許出願第１０−２０１３−００６２１３０号の出願日の利益を主張し、その内容のすべては本明細書に組み込まれる。
【背景技術】
【０００３】
最近、スマートフォン、タブレットＰＣのようなモバイル機器の発展に伴い、ディスプレイ用基材の薄膜化およびスリム化が要求されている。このようなモバイル機器のディスプレイ用ウィンドウまたは前面板には、機械的特性に優れた素材としてガラスまたは強化ガラスが一般に使用されている。しかし、ガラスは、自体の重量によるモバイル装置が高重量化される原因となり、外部衝撃による破損の問題がある。
【０００４】
そこで、ガラスを代替可能な素材としてプラスチック樹脂が研究されている。プラスチック樹脂フィルムは、軽量でありながらも、壊れる恐れが少なく、より軽いモバイル機器を追求する傾向に適合する。特に、高硬度および耐摩耗性の特性を有するフィルムを達成するために、支持基材にハードコーティング層をコーティングするフィルムが提案されている。
【０００５】
ハードコーティング層の表面硬度を向上させる方法として、ハードコーティング層の厚さを増加させる方法が考えられる。ガラスを代替可能な程度の表面硬度を確保するためには、一定のハードコーティング層の厚さを実現する必要がある。しかし、ハードコーティング層の厚さを増加させるほど表面硬度は高くなるが、ハードコーティング層の硬化収縮によってシワやカール（ｃｕｒｌ）が大きくなると同時に、ハードコーティング層の亀裂や剥離が生じやすくなることから、実用的に適用することは容易でない。
【０００６】
近来、ハードコーティングフィルムの高硬度化を実現すると同時に、ハードコーティング層の亀裂や硬化収縮によるカールの課題を解決する方法がいくつか提案されている。
【０００７】
韓国公開特許第２０１０−００４１９９２号（特許文献１）は、モノマーを排除し、紫外線硬化性ポリウレタンアクリレート系オリゴマーを含むバインダー樹脂を用いるハードコーティングフィルム組成物を開示している。しかし、前記開示されたハードコーティングフィルムは、鉛筆硬度が３Ｈ程度で、ディスプレイのガラスパネルを代替するには強度が十分でない。
【先行技術文献】
【特許文献】
【０００８】
【特許文献１】韓国公開特許第２０１０−００４１９９２号公報
【発明の概要】
【発明が解決しようとする課題】
【０００９】
上記の課題を解決するために、本発明は、高硬度を示しながらも、カールや撓み、またはクラックの発生が少ないハードコーティングフィルムを提供する。
【００１０】
また、本発明は、前記ハードコーティングフィルムの製造方法を提供する。
【課題を解決するための手段】
【００１１】
上記の問題を解決するために、本発明のハードコーティングフィルムは、
支持基材と、
前記支持基材の一面に形成される第１ハードコーティング層と、
前記支持基材の他面に形成される第２ハードコーティング層とを含み、下記の式４を満足する。
【００１２】
［式４］
Ｒ／Ｌ≧２０
上記式４において、
Ｒは、ハードコーティングフィルムの曲率半径（単位：ｍｍ）であり、Ｌは、前記ハードコーティングフィルムの円弧長さ（単位：ｍｍ）である。
【００１３】
また、本発明のハードコーティングフィルムの製造方法は、
支持基材の一面に塗布および光硬化した時、下記の式１を満足する第１ハードコーティング組成物を、前記支持基材の一面に塗布および第１光硬化して第１ハードコーティング層を形成する段階と、
前記支持基材の一面に塗布および光硬化した時、下記の式２を満足する第２ハードコーティング組成物を、第１ハードコーティング層が形成された前記支持基材の他面に塗布および第２光硬化して第２ハードコーティング層を形成する段階とを含み、前記第１および第２ハードコーティング層は、下記の式３を満足する。
【００１４】
［式１］
Ｒ１／Ｌ１≧０．４
［式２］
Ｒ２／Ｌ２≧０．４
［式３］
−０．０５≦Ｒ１／Ｌ１−Ｒ２／Ｌ２≦０．０５
上記式１〜３において、
Ｒ１は、第１ハードコーティング組成物の断面コーティングおよび硬化時の硬化収縮によって生成されたカールによる第１ハードコーティング層の曲率半径（単位：ｍｍ）であり、Ｌ１は、前記第１ハードコーティング層の円弧長さ（単位：ｍｍ）であり、Ｒ２は、第２ハードコーティング組成物の断面コーティングおよび硬化時の硬化収縮によって生成されたカールによる第２ハードコーティング層の曲率半径（単位：ｍｍ）であり、Ｌ２は、前記第２ハードコーティング層の円弧長さ（単位：ｍｍ）である。
【発明の効果】
【００１５】
本発明のハードコーティングフィルムによれば、高い厚さのハードコーティング層を含み、カールの発生を少なくしながら、高硬度のハードコーティングフィルムを提供することができる。
【００１６】
また、本発明の製造方法によって得られたハードコーティングフィルムは、高硬度、耐擦傷性、高透明度を示し、優れた加工性でカールまたはクラックの発生が少なく、モバイル機器、ディスプレイ機器、各種計器盤の前面板、表示部などに有用に適用可能である。
【図面の簡単な説明】
【００１７】
【図１】本発明のハードコーティングフィルムにおいてＲ値およびＬ値の関係を示す模式図である。
【図２】第１ハードコーティング組成物の断面コーティングおよび硬化時の硬化収縮を示す断面図である。
【図３】第２ハードコーティング組成物の断面コーティングおよび硬化時の硬化収縮を示す断面図である。
【図４】本発明の製造方法によって得られたハードコーティングフィルムを示す断面図である。
【図５】本発明の一実施形態によりハードコーティングフィルムを製造する過程を簡略に示す図である。
【図６】本発明の一実施形態によりハードコーティングフィルムを製造する過程を簡略に示す図である。
【図７】本発明の一実施形態によりハードコーティングフィルムを製造する過程を簡略に示す図である。
【発明を実施するための形態】
【００１８】
本発明のハードコーティングフィルムは、
支持基材と、
前記支持基材の一面に形成される第１ハードコーティング層と、
前記支持基材の他面に形成される第２ハードコーティング層とを含み、下記の式４を満足する。
【００１９】
［式４］
Ｒ／Ｌ≧２０
上記式４において、
Ｒは、ハードコーティングフィルムの曲率半径（単位：ｍｍ）であり、Ｌは、前記ハードコーティングフィルムの円弧長さ（単位：ｍｍ）である。
【００２０】
また、本発明のハードコーティングフィルムの製造方法は、
支持基材の一面に塗布および光硬化した時、下記の式１を満足する第１ハードコーティング組成物を、前記支持基材の一面に塗布および第１光硬化して第１ハードコーティング層を形成する段階と、
前記支持基材の一面に塗布および光硬化した時、下記の式２を満足する第２ハードコーティング組成物を、第１ハードコーティング層が形成された前記支持基材の他面に塗布および第２光硬化して第２ハードコーティング層を形成する段階とを含み、前記第１および第２ハードコーティング層は、下記の式３を満足する。
【００２１】
［式１］
Ｒ１／Ｌ１≧０．４
［式２］
Ｒ２／Ｌ２≧０．４
［式３］
−０．０５≦Ｒ１／Ｌ１−Ｒ２／Ｌ２≦０．０５
上記式１〜３において、
Ｒ１は、第１ハードコーティング組成物の断面コーティングおよび硬化時の硬化収縮によって生成されたカールによる第１ハードコーティング層の曲率半径（単位：ｍｍ）であり、Ｌ１は、前記第１ハードコーティング層の円弧長さ（単位：ｍｍ）であり、Ｒ２は、第２ハードコーティング組成物の断面コーティングおよび硬化時の硬化収縮によって生成されたカールによる第２ハードコーティング層の曲率半径（単位：ｍｍ）であり、Ｌ２は、前記第２ハードコーティング層の円弧長さ（単位：ｍｍ）である。
【００２２】
本発明において、第１、第２などの用語は、多様な構成要素を説明するのに使用され、前記用語は、１つの構成要素を他の構成要素から区別する目的でのみ使用される。
【００２３】
また、本明細書で使用される用語は、単に例示的な実施形態を説明するために使用されたもので、本発明を限定しようとする意図ではない。単数の表現は、文脈上明白に異なって意味しない限り、複数の表現を含む。本明細書において、「含む」、「備える」または「有する」などの用語は、実施された特徴、段階、構成要素、またはこれらを組み合わせたものが存在することを指すものであって、１つまたはそれ以上の他の特徴や、段階、構成要素、またはこれらを組み合わせたものの存在または付加の可能性を予め排除しないと理解されなけれならない。
【００２４】
さらに、本発明において、各構成要素が各構成要素「上に」または「の上に」形成されると言及される場合には、各構成要素が直接各構成要素の上に形成されることを意味したり、他の構成要素が各層の間、対象体、基材上に追加的に形成され得ることを意味する。
【００２５】
本発明は、多様な変更を加えることができ、様々な形態を有することができるが、特定の実施形態を例示し、下記に詳細に説明する。しかし、これは、本発明を特定の開示形態に対して限定しようとするものではなく、本発明の思想および技術範囲に含まれるすべての変更、均等物または代替物を含むことが理解されなければならない。
【００２６】
以下、図面を参照して、本発明のハードコーティングフィルムおよびその製造方法をより詳細に説明する。
【００２７】
本発明の一側面によれば、支持基材と、前記支持基材の一面に形成される第１ハードコーティング層と、前記支持基材の他面に形成される第２ハードコーティング層とを含み、下記の式４を満足するハードコーティングフィルムを提供する。
【００２８】
［式４］
Ｒ／Ｌ≧２０
上記式４において、
Ｒは、ハードコーティングフィルムの曲率半径（単位：ｍｍ）であり、Ｌは、前記ハードコーティングフィルムの円弧長さ（単位：ｍｍ）である。
【００２９】
図１は、本発明のハードコーティングフィルムに対して、上記式４で定義したＲ値およびＬ値の関係を示す模式図である。
【００３０】
図１を参照すれば、ハードコーティングフィルム１００の断面に対して、上記式４で定義したＲ値およびＬ値の関係を示す模式図を示した。
【００３１】
前記図１を参照すれば、ハードコーティングフィルム１００のカールによって断面が円の一部を形成する時、前記円の曲率半径をＲ、ハードコーティングフィルム１００が平面から離隔する距離の最大値をＨ、前記円における弦の長さをＳとすれば、ＲとＨとの間には次の関係式３が成立する。
【００３２】
【数１】
2015523242.tif 000003
【００３３】
したがって、Ｈ値およびＳ値を測定して、上記関係式によってハードコーティングフィルムの曲率半径であるＲ値を求めることができる。Ｒ値が大きいほど、ハードコーティングフィルムが平坦な状態といえる。しかし、ハードコーティングフィルムの円弧長さ（Ｌ）に応じて平坦度は異なり得るので、Ｌ値に対するＲ値の比、つまり、Ｒ／Ｌを、フィルムの平坦度を示す指標（ｉｎｄｅｘ）として使用することができる。
【００３４】
本発明のハードコーティングフィルムは、前記支持基材の両面にそれぞれ形成される第１および第２ハードコーティング層を含む。
【００３５】
本発明のハードコーティングフィルムは、支持基材の両面にそれぞれハードコーティング層を含み、前記第１および第２ハードコーティング層が形成されたハードコーティングフィルムは、円弧長さ（Ｌ）に対する曲率半径（Ｒ）の比（Ｒ／Ｌ）が２０より大きい値を示す。
【００３６】
本発明の一実施形態によれば、前記Ｒ／Ｌ値は、２０以上、または２４以上、または３０以上であってよい。ハードコーティングフィルムが実質的に完全に平坦な場合、Ｒ値は無限大となるので、本発明のハードコーティングフィルムのＲ／Ｌ値も無限大となり得る。
【００３７】
前記Ｒ／Ｌ値が２０より大きい値を示す時、前記ハードコーティングフィルムは、高い平坦度を示し、例えば、前記ハードコーティングフィルムの各角または一辺が平面から離隔する距離の最大値が約０．３ｍｍ以下であってよい。
【００３８】
また、本発明のハードコーティングフィルムは、ガラスを代替可能な程度に優れた耐衝撃性を有することができる。例えば、本発明のハードコーティングフィルムは、２２ｇの鉄球を５０ｃｍの高さから１０回繰り返し自由落下させた時、亀裂が生じなくて済む。
【００３９】
さらに、本発明のハードコーティングフィルムは、１ｋｇの荷重における鉛筆硬度が７Ｈ以上、または８Ｈ以上、または９Ｈ以上であってよい。
【００４０】
また、本発明のハードコーティングフィルムは、摩擦試験機にスチールウール（ｓｔｅｅｌ  ｗｏｏｌ）＃００００を装着した後、５００ｇの荷重で４００回往復する場合に、スクラッチが２個以下で発生する。
【００４１】
さらに、本発明のハードコーティングフィルムは、光透過率が９１．０％以上、または９２．０％以上であり、ヘイズが１．０％以下、または０．４％以下であってよい。
【００４２】
また、本発明のハードコーティングフィルムは、初期ｃｏｌｏｒ  ｂ値が１．０以下であってよい。さらに、初期ｃｏｌｏｒ  ｂ値と、ＵＶＢ波長領域の紫外線ランプに７２時間以上露出後のｃｏｌｏｒ  ｂ値との差が０．４以下であってよい。
【００４３】
さらに、本発明のハードコーティングフィルムは、５０℃以上の温度および８０％以上の湿度で７０時間以上露出させた後、平面に位置させた時、前記ハードコーティングフィルムの各角または一辺が平面から離隔する距離の最大値が約１．０ｍｍ以下、または約０．６ｍｍ以下、または約０．３ｍｍ以下であってよい。より具体的には、５０〜９０℃の温度および８０〜９０％の湿度で７０〜１００時間露出させた後、平面に位置させた時、前記ハードコーティングフィルムの各角または一辺が平面から離隔する距離の最大値が約１．０ｍｍ以下、または約０．６ｍｍ以下、または約０．３ｍｍ以下であってよい。
【００４４】
本発明のハードコーティングフィルムにおいて、第１および第２ハードコーティング層が形成される支持基材は、通常使用される透明性プラスチック樹脂であれば、延伸フィルムまたは非延伸フィルムなどの支持基材の製造方法や材料に特別な制限なく使用することができる。より具体的には、本発明の一実施形態によれば、ポリエチレンテレフタレート（ｐｏｌｙｅｔｈｙｌｅｎｅｔｅｒｅｐｈｔａｌａｔｅ、ＰＥＴ）のようなポリエステル（ｐｏｌｙｅｓｔｅｒ）、サイクリックオレフィン共重合体（ｃｙｃｌｉｃ  ｏｌｅｆｉｎ  ｃｏｐｏｌｙｍｅｒ、ＣＯＣ）、ポリアクリレート（ｐｏｌｙａｃｒｙｌａｔｅ、ＰＡＣ）、ポリカーボネート（ｐｏｌｙｃａｒｂｏｎａｔｅ、ＰＣ）、ポリエチレン（ｐｏｌｙｅｔｈｙｌｅｎｅ、ＰＥ）、ポリメチルメタクリレート（ｐｏｌｙｍｅｔｈｙｌｍｅｔｈａｃｒｙｌａｔｅ、ＰＭＭＡ）、ポリエーテルエーテルケトン（ｐｏｌｙｅｔｈｅｒｅｔｈｅｒｋｅｔｏｎ、ＰＥＥＫ）、ポリエチレンナフタレート（ｐｏｌｙｅｔｈｙｌｅｎｅｎａｐｈｔｈａｌａｔｅ、ＰＥＮ）、ポリエーテルイミド（ｐｏｌｙｅｔｈｅｒｉｍｉｄｅ、ＰＥＩ）、ポリイミド（ｐｏｌｙｉｍｉｄｅ、ＰＩ）、トリアセチルセルロース（ｔｒｉａｃｅｔｙｌｃｅｌｌｕｌｏｓｅ、ＴＡＣ）、またはＭＭＡ（ｍｅｔｈｙｌ  ｍｅｔｈａｃｒｙｌａｔｅ）などが挙げられる。前記支持基材は、単層、または必要に応じて互いに同一または異なる物質からなる２以上の基材を含む多層構造であってよく、特に制限されない。
【００４５】
本発明の一実施形態によれば、前記支持基材は、ポリエチレンテレフタレート（ＰＥＴ）の多層構造の基材、ポリメチルメタクリレート（ＰＭＭＡ）／ポリカーボネート（ＰＣ）の共押出で形成した２層以上の構造の基材となっていてよい。
【００４６】
また、本発明の一実施形態によれば、前記支持基材は、ポリメチルメタクリレート（ＰＭＭＡ）およびポリカーボネート（ＰＣ）の共重合体（ｃｏｐｏｌｙｍｅｒ）を含む基材であってよい。
【００４７】
前記支持基材の厚さは特に制限されないが、約３０〜約１，２００μｍ、または約５０〜約８００μｍの厚さを有する支持基材を使用することができる。
【００４８】
また、本発明の一実施形態によれば、前記支持基材と前記第１または第２ハードコーティング層との間の厚さの比は、約１：０．５〜約１：２、または約１：０．５〜約１：１．５であってよい。
【００４９】
上述した式４のＲ／Ｌ値の条件を満足すれば、第１および第２ハードコーティング層をなす成分は特に限定されないが、本発明の一実施形態によれば、前記第１および第２ハードコーティング層は、それぞれ独立して、３〜６官能性アクリレート系単量体の光硬化性架橋共重合体を含むことができる。
【００５０】
本明細書全体において、前記アクリレート系とは、アクリレートだけでなく、メタクリレート、またはアクリレートやメタクリレートに置換基が導入された誘導体をすべて意味する。
【００５１】
前記３〜６官能性アクリレート系単量体は、トリメチロールプロパントリアクリレート（ＴＭＰＴＡ）、トリメチロールプロパンエトキシトリアクリレート（ＴＭＰＥＯＴＡ）、グリセリンプロポキシル化トリアクリレート（ＧＰＴＡ）、ペンタエリスリトールテトラアクリレート（ＰＥＴＡ）、またはジペンタエリスリトールヘキサアクリレート（ＤＰＨＡ）などが挙げられる。前記３〜６官能性アクリレート系単量体は、単独または互いに異なる種類を組み合わせて使用することができる。
【００５２】
本発明の一実施形態によれば、前記第１および第２ハードコーティング層は、それぞれ独立して、同一または異なって、前記３〜６官能性アクリレート系単量体に加えて、１〜２官能性アクリレート系単量体がさらに架橋された光硬化性架橋共重合体を含むことができる。
【００５３】
前記１〜２官能性アクリレート系単量体は、例えば、ヒドロキシエチルアクリレート（ＨＥＡ）、ヒドロキシエチルメタクリレート（ＨＥＭＡ）、ヘキサンジオールジアクリレート（ＨＤＤＡ）、またはトリプロピレングリコールジアクリレート（ＴＰＧＤＡ）、エチレングリコールジアクリレート（ＥＧＤＡ）などが挙げられる。前記１〜２官能性アクリレート系単量体も、単独または互いに異なる種類を組み合わせて使用することができる。
【００５４】
前記第１または第２ハードコーティング層が前記１〜２官能性アクリレート系単量体をさらに含んで硬化した光硬化性架橋共重合体を含む時、前記１〜２官能性アクリレート系単量体および前記３〜６官能性アクリレート系単量体の含有量比は特に制限されないが、本発明の一実施形態によれば、前記１〜２官能性アクリレート系単量体および前記３〜６官能性アクリレート系単量体が約１：９９〜約５０：５０、または約１０：９０〜約５０：５０、または約２０：８０〜約４０：６０の重量比で含まれるとよい。前記重量比で１〜２官能性アクリレート系単量体および３〜６官能性アクリレート系単量体を含む時、カール特性や耐光性などの他の物性の低下なしに高硬度および柔軟性を付与することができる。
【００５５】
本発明の一実施形態によれば、前記第１および第２ハードコーティング層は、それぞれ独立して、同一または異なって、前記３〜６官能性アクリレート系単量体に加えて、光硬化性弾性重合体がさらに架橋された光硬化性架橋共重合体を含むことができる。
【００５６】
本明細書全体において、前記光硬化性弾性重合体とは、紫外線照射によって架橋重合可能な官能基を含み、弾性を示す高分子物質を意味する。
【００５７】
本発明の一実施形態によれば、前記光硬化性弾性重合体は、ＡＳＴＭ  Ｄ６３８によって測定した時、約１５％以上、例えば、約１５〜約２００％、または約２０〜約２００％、または約２０〜約１５０％の伸び率（ｅｌｏｎｇａｔｉｏｎ）を有することができる。
【００５８】
前記光硬化性弾性重合体は、前記３〜６官能性アクリレート系単量体と架橋重合されて、硬化後、第１または第２ハードコーティング層を形成することができ、これによって形成される第１または第２ハードコーティング層に適切な範囲の高硬度、柔軟性および耐衝撃性を付与することができる。
【００５９】
本発明の一実施形態によれば、前記光硬化性弾性重合体は、重量平均分子量が約１，０００〜約６００，０００ｇ／ｍｏｌ、または約１０，０００〜約６００，０００ｇ／ｍｏｌの範囲のポリマーまたはオリゴマーであってよい。
【００６０】
前記光硬化性弾性重合体は、例えば、ポリカプロラクトン、ウレタンアクリレート系ポリマー、およびポリロタキサンからなる群より選択される１種以上であってよい。
【００６１】
前記光硬化性弾性重合体として使用可能な物質中、ポリカプロラクトンは、カプロラクトンの開環重合によって形成され、柔軟性、耐衝撃性、耐久性などの物性に優れている。
【００６２】
前記ウレタンアクリレート系ポリマーは、ウレタン結合を含み、弾性および耐久性に優れた特性を有する。
【００６３】
前記ポリロタキサン（ｐｏｌｙｒｏｔａｘａｎｅ）は、ダンベル状の分子（ｄｕｍｂｂｅｌｌ  ｓｈａｐｅｄ  ｍｏｌｅｃｕｌｅ）と環状化合物（ｍａｃｒｏｃｙｃｌｅ）が構造的に挟まれている化合物を意味する。前記ダンベル状の分子は、一定の線状分子および該線状分子の両末端に配置された封鎖基を含み、前記線状分子が前記環状化合物の内部を貫通し、前記環状化合物が前記線状分子に沿って移動することができ、前記封鎖基によって離脱が防止される。
【００６４】
本発明の一実施形態によれば、末端に（メタ）アクリレート系化合物の導入されたラクトン系化合物が結合された環状化合物；前記環状化合物を貫通する線状分子；および前記線状分子の両末端に配置され、前記環状化合物の離脱を防止する封鎖基を含むロタキサン化合物を含むことができる。
【００６５】
この時、前記環状化合物は、前記線状分子を貫通または取り囲み可能な程度の大きさを有するものであれば特別な制限なく使用することができ、他の重合体や化合物と反応可能な水酸基、アミノ基、カルボキシル基、チオール基、またはアルデヒド基などの官能基を含むこともできる。このような環状化合物の具体例として、α−シクロデキストリンおよびβ−シクロデキストリン、γ−シクロデキストリン、またはこれらの混合物が挙げられる。
【００６６】
また、前記線状分子としては、一定以上の分子量を有すれば直鎖形態を有する化合物は大きな制限なく使用することができるが、ポリアルキレン系化合物またはポリラクトン系化合物を使用することができる。具体的には、炭素数１〜８のオキシアルキレン繰り返し単位を含むポリオキシアルキレン系化合物、または炭素数３〜１０のラクトン系繰り返し単位を有するポリラクトン系化合物を使用することができる。
【００６７】
一方、前記封鎖基は、製造されるロタキサン化合物の特性に応じて適切に調節することができ、例えば、ジニトロフェニル基、シクロデキストリン基、アダマンタン基、トリチル基、フルオレセイン基、およびピレン基からなる群より選択された１種または２種以上を使用することができる。
【００６８】
本発明の一実施形態によれば、前記第１または第２ハードコーティング層が前記光硬化性弾性重合体をさらに含んで硬化した光硬化性架橋共重合体を含む時、高硬度および柔軟性を示すことができ、特に外部衝撃を吸収する耐衝撃性を確保して衝撃によるハードコーティングフィルムの損傷を防止することができる。
【００６９】
本発明の一実施形態によれば、前記第１または第２ハードコーティング層は、それぞれ独立して、同一または異なって、前記光硬化性架橋共重合体内に分散している無機微粒子をさらに含むことができる。
【００７０】
本発明の一実施形態によれば、前記無機微粒子として、粒径がナノスケールの無機微粒子、例えば、粒径が約１００ｎｍ以下、または約１０〜約１００ｎｍ、または約１０〜約５０ｎｍのナノ微粒子を使用することができる。また、前記無機微粒子としては、例えば、シリカ微粒子、酸化アルミニウム粒子、酸化チタン粒子、または酸化亜鉛粒子などを使用することができる。
【００７１】
前記無機微粒子を含むことにより、ハードコーティングフィルムの硬度をより向上させることができる。
【００７２】
本発明の一実施形態によれば、前記第１または第２ハードコーティング層が無機微粒子をさらに含む時、前記光硬化性架橋共重合体および前記無機微粒子の含有量比は特に制限されないが、本発明の一実施形態によれば、前記光硬化性架橋共重合体および前記無機微粒子が約４０：６０〜約９０：１０、または約５０：５０〜約８０：２０の重量部で含まれるとよい。前記光硬化性架橋共重合体および無機微粒子を前記範囲で含むことにより、物性を低下させない範囲内で無機微粒子の添加によるハードコーティングフィルムの硬度向上効果を達成することができる。
【００７３】
一方、前記第１または第２ハードコーティング層は、前述した光硬化性架橋共重合体および無機微粒子のほか、界面活性剤、黄変防止剤、レベリング剤、防汚剤など、本発明の属する技術分野において通常使用される添加剤を追加的に含むことができる。また、その含有量は、本発明のハードコーティングフィルムの物性を低下させない範囲内で多様に調節可能なため、特に制限しないが、例えば、前記光硬化性架橋共重合体１００重量部に対して、約０．１〜約１０重量部で含まれるとよい。
【００７４】
本発明の一実施形態によれば、例えば、前記第１または第２ハードコーティング層は、添加剤として界面活性剤を含むことができ、前記界面活性剤は、１〜２官能性のフッ素系アクリレート、フッ素系界面活性剤、またはシリコーン系界面活性剤であってよい。この時、前記界面活性剤は、前記架橋共重合体内に分散または架橋されている形態で含まれるとよい。また、前記添加剤として黄変防止剤を含むことができ、前記黄変防止剤としては、ベンゾフェノン系化合物またはベンゾトリアゾール系化合物などが挙げられる。
【００７５】
このように、上記式４を満足する本発明のハードコーティングフィルムは、高硬度、耐衝撃性、耐擦傷性、高透明度、耐久性、耐光性、高透過率などを示し、多様な分野に有用に利用可能である。本発明のハードコーティングフィルムは、高硬度および光学的特性が要求される多様な分野において活用が可能である。例えば、移動通信端末、スマートフォンまたはタブレットＰＣのタッチパネル、および各種ディスプレイのカバー基板または素子基板の用途に使用できる。本発明の他の一側面によれば、支持基材の一面に塗布および光硬化した時、下記の式１を満足する第１ハードコーティング組成物を、前記支持基材の一面に塗布および第１光硬化して第１ハードコーティング層を形成する段階と、前記支持基材の一面に塗布および光硬化した時、下記の式２を満足する第２ハードコーティング組成物を、前記第１ハードコーティング層が形成された前記支持基材の他面に塗布および第２光硬化して第２ハードコーティング層を形成する段階とを含み、前記第１および第２ハードコーティング層は、下記の式３を満足するハードコーティングフィルムの製造方法を提供する。
【００７６】
［式１］
Ｒ１／Ｌ１≧０．４
［式２］
Ｒ２／Ｌ２≧０．４
［式３］
−０．０５≦Ｒ１／Ｌ１−Ｒ２／Ｌ２≦０．０５
上記式１〜３において、
Ｒ１は、第１ハードコーティング組成物の断面コーティングおよび硬化時の硬化収縮によって生成されたカールによる第１ハードコーティング層の曲率半径（単位：ｍｍ）であり、Ｌ１は、前記第１ハードコーティング層の円弧長さ（単位：ｍｍ）であり、Ｒ２は、第２ハードコーティング組成物の断面コーティングおよび硬化時の硬化収縮によって生成されたカールによる第２ハードコーティング層の曲率半径（単位：ｍｍ）であり、Ｌ２は、前記第２ハードコーティング層の円弧長さ（単位：ｍｍ）である。
【００７７】
光硬化性樹脂を形成するためのバインダー用単量体は、光硬化段階で硬化による収縮によってコーティング層と共に支持基材が巻き上げられる硬化収縮、またはカール（ｃｕｒｌ）現象が発生することがある。カール現象は、平面構造のフィルムを平らな面に広げた時、角などが曲線状に撓んだり巻かれる現象を意味し、これは、バインダー用単量体が紫外線によって光硬化する過程で収縮しながら発生する現象である。
【００７８】
特に、スマートフォンのような移動通信端末やタブレットＰＣなどのカバーに使用されるためのハードコーティングフィルムにおいては、ハードコーティングフィルムの硬度をガラスを代替可能な水準に向上させることが重要であるが、ハードコーティングフィルムの硬度を向上させるためには、基本的に一定厚さ以上、例えば、５０μｍ、または７０μｍ、または１００μｍ以上にハードコーティング層の厚さを増加させなければならない。しかし、ハードコーティング層の厚さが増加するにつれ、硬化収縮によるカール現象も増加して付着力が減少し、ハードコーティングフィルムの巻かれる現象が発生しやすい。そこで、支持基材を平坦化させる工程を追加的に行うことができるが、このような平坦化過程でハードコーティング層に亀裂が起こるので好ましくない。そこで、フィルムの物性の低下なしにガラスを代替可能な程度に高硬度のハードコーティングフィルムを製造することは容易でない。
【００７９】
しかし、本発明のハードコーティングフィルムの製造方法によれば、支持基材の一面に第１ハードコーティング組成物を塗布および第１光硬化して第１ハードコーティング層を形成する時、前記第１ハードコーティング組成物の硬化収縮によって生成されたカールを一定水準以下に調節する。また、支持基材の他面、つまり、背面に他の第２ハードコーティング組成物を塗布および第２光硬化して第２ハードコーティング層を形成する時、前記第１ハードコーティング組成物の硬化によって発生したカールを反対方向に相殺することにより、カールやクラックの発生なしに実質的に平坦なハードコーティングフィルムを形成することができる。
【００８０】
つまり、第１ハードコーティング組成物を支持基材の一面に塗布および第１光硬化する段階において、前記第１ハードコーティング組成物の断面コーティングおよび硬化時の硬化収縮によって生成されたカールによる第１ハードコーティング層の曲率半径（単位：ｍｍ）をＲ１とし、第１ハードコーティング層の円弧長さ（単位：ｍｍ）をＬ１とする時、前記Ｒ１およびＬ１は、下記の式１を満足する。
【００８１】
［式１］
Ｒ１／Ｌ１≧０．４
本発明の一実施形態によれば、前記Ｒ１／Ｌ１は、０．５以上、または０．６以上、または０．７以上であってよい。
【００８２】
また、次に、第２ハードコーティング組成物を支持基材の他面に塗布および第２光硬化する段階では、前記第２ハードコーティング組成物の断面コーティングおよび硬化時の硬化収縮によって生成されたカールによる第２ハードコーティング層の曲率半径（単位：ｍｍ）をＲ２とし、第２ハードコーティング層の円弧長さ（単位：ｍｍ）をＬ２とする時、前記Ｒ２およびＬ２は、下記の式２を満足する。
【００８３】
［式２］
Ｒ２／Ｌ２≧０．４
本発明の一実施形態によれば、前記Ｒ２／Ｌ２は、０．５以上、または０．６以上、または０．７以上であってよい。
【００８４】
さらに、前記第１および第２ハードコーティング層に対して、下記の式３を満足する。
【００８５】
［式３］
−０．０５≦Ｒ１／Ｌ１−Ｒ２／Ｌ２≦０．０５
上記式３において、Ｒ１、Ｌ１、Ｒ２およびＬ２の定義は、上記式１および２で定義した通りである。
【００８６】
このような製造方法によって、最終的に前記第１および第２ハードコーティング層がすべて形成されて得られたハードコーティングフィルムは、下記の式４を満足することができる。
【００８７】
［式４］
Ｒ／Ｌ≧２０
上記式４において、Ｒは、ハードコーティングフィルムの曲率半径（単位：ｍｍ）であり、Ｌは、前記ハードコーティングフィルムの円弧長さ（単位：ｍｍ）である。
【００８８】
上記式１〜３のように、支持基材の断面にコーティングおよび光硬化時に、硬化収縮によって生成されたカールが一定水準以下で発生するように第１および第２ハードコーティング層を形成し、また、前記第１および第２ハードコーティング層の硬化によるカールの差を小さく調節することにより、最終ハードコーティングフィルムにおいては実質的にカールがほとんど発生しないようにすることができる。
【００８９】
図２は、第１ハードコーティング組成物の断面コーティングおよび硬化時の硬化収縮を示す断面図である。
【００９０】
図２を参照すれば、第１ハードコーティング組成物を支持基材１０の断面にコーティングおよび硬化して第１ハードコーティング層２０を形成する時、硬化収縮によって第１ハードコーティング層２０の角または一辺などが曲線状に撓んだり平面から離隔する距離が生じる。このように、第１ハードコーティング層２０が、カールによって断面が円の一部を形成する場合、第１ハードコーティング層２０が平面から離隔する距離の最大値をＨ１とし、第１ハードコーティング層２０の弦の長さをＳ１とする時、下記の関係式１によって第１ハードコーティング層２０の曲率半径であるＲ１値を求めることができる。
【００９１】
【数２】
2015523242.tif 000004
【００９２】
このようなＲ１値を、第１ハードコーティング層２０の円弧長さのＬ１値で割ったＲ１／Ｌ１値が０．４以上を有するように、第１ハードコーティング層２０を形成する。
【００９３】
前記のように、本発明の製造方法によれば、第１ハードコーティング層を形成する時、前記第１ハードコーティング組成物の硬化収縮によって生成されたカールを一定水準以下に調節する。
【００９４】
前記第１ハードコーティング層の形成時、上記式１を外れてＲ１／Ｌ１値が０．４未満の場合、カールが過度に多く発生して、他面に第２ハードコーティング組成物の光硬化過程でカールを十分に相殺できなかったり、ねじれ現象が全体的に発生することがある。
【００９５】
次に、第２ハードコーティング組成物を、前記第１ハードコーティング層が形成された前記支持基材の他面に塗布および光硬化して第２ハードコーティング層を形成する。この時、前記第２ハードコーティング層は、下記の式２を満足する。
【００９６】
［式２］
Ｒ２／Ｌ２≧０．４
式２において、Ｒ２は、第２ハードコーティング組成物の断面コーティングおよび硬化時の硬化収縮によって生成されたカールによる第２ハードコーティング層の曲率半径（単位：ｍｍ）であり、Ｌ２は、前記第２ハードコーティング層の円弧長さ（単位：ｍｍ）である。
【００９７】
また、前記第１および第２ハードコーティング層に対して、下記の式３を満足する。
［式３］
−０．０５≦Ｒ１／Ｌ１−Ｒ２／Ｌ２≦０．０５
上記式３において、Ｒ１、Ｌ１、Ｒ２およびＬ２の定義は、上記式１および２で定義した通りである。
【００９８】
図３は、第２ハードコーティング組成物の断面コーティングおよび硬化時の硬化収縮を示す断面図である。
【００９９】
図３を参照すれば、第２ハードコーティング組成物を支持基材１０の断面にコーティングおよび硬化して第２ハードコーティング層３０を形成する時、硬化収縮によって第２ハードコーティング層３０の角または一辺などが曲線状に撓んだり平面から離隔する距離が生じる。前記第１ハードコーティング層と同様に、第２ハードコーティング層３０の曲率半径のＲ２値は、第２ハードコーティング層３０が平面から離隔する距離の最大値をＨ２とし、第２ハードコーティング層３０の弦の長さをＳ２とする時、下記の関係式２によって求めることができる。
【０１００】
【数３】
2015523242.tif 000005
【０１０１】
このようなＲ２値を、第２ハードコーティング層４０の円弧の長さのＬ２値で割ったＲ２／Ｌ２値が０．４以上を有するように、第２ハードコーティング層を形成する。
【０１０２】
また、これと同時に、Ｒ１／Ｌ１およびＲ２／Ｌ２の差の絶対値は０．０５以下を満足するように第１および第２ハードコーティング層を形成することにより、第１ハードコーティング層の硬化収縮によって生成されたカールが第２ハードコーティング層の背面コーティングおよび硬化によって相殺されて、平坦なハードコーティングフィルムを得ることができる。
【０１０３】
前記第２ハードコーティング層の形成時、上記式２を満足せずにＲ２／Ｌ２値が０．４未満となるか、または上記式３を満足せずに前記Ｒ１／Ｌ１値とＲ２／Ｌ２値との差の絶対値が０．０５を超える場合、第１ハードコーティング層によって発生したカールが十分に相殺されず、最終ハードコーティングフィルムの平坦度が良くないことがある。
【０１０４】
これにより、最終的に前記第１および第２ハードコーティング層がすべて形成されて得られたハードコーティングフィルムは、下記の式４を満足することができる。
【０１０５】
［式４］
Ｒ／Ｌ≧２０
上記式４において、Ｒは、ハードコーティングフィルムの曲率半径（単位：ｍｍ）であり、Ｌは、前記ハードコーティングフィルムの円弧長さ（単位：ｍｍ）である。
【０１０６】
図４は、本発明の製造方法によって得られたハードコーティングフィルムを示す断面図である。
【０１０７】
図４を参照すれば、支持基材１０の一面には、第１ハードコーティング層２０および第２ハードコーティング層３０が形成され、第１ハードコーティング層２０の形成時、硬化収縮によるカールが発生するが、一定水準以下に調節され、第２ハードコーティング層３０の形成時、第１ハードコーティング層２０の形成過程で発生した硬化収縮を反対方向に相殺して、平坦なハードコーティングフィルム１００を得ることができる。
【０１０８】
上記式１〜３を満足させる本発明のハードコーティングの製造方法は、前記第１および第２ハードコーティング組成物の構成成分、厚さ、光硬化方式などを調節して達成することができる。
【０１０９】
本発明の一実施形態によれば、下記のような方法で上記式１〜式３を満足させながら、第１および第２ハードコーティング層を形成することができる。
【０１１０】
まず、支持基材の一面に第１ハードコーティング組成物を塗布する。この時、前記第１ハードコーティング組成物を塗布する方法は、本技術の属する技術分野において使用可能なものであれば特に制限されず、例えば、バーコーティング方式、ナイフコーティング方式、ロールコーティング方式、ブレードコーティング方式、ダイコーティング方式、マイクログラビアコーティング方式、コンマコーティング方式、スロットダイコーティング方式、リップコーティング方式、またはソリューションキャスティング（ｓｏｌｕｔｉｏｎ  ｃａｓｔｉｎｇ）方式などを利用することができる。前記第１ハードコーティング組成物は、完全に硬化した後、厚さが約５０〜約３００μｍ、または約５０〜約１５０μｍ、または約７０〜約１００μｍの厚さとなるように塗布することができる。前記第１ハードコーティング組成物を前記範囲で塗布する時、高硬度のハードコーティングフィルムを製造することができる。
【０１１１】
次に、前記塗布された前記第１ハードコーティング組成物に、第１波長を有する紫外線を照射して前記第１ハードコーティング組成物を第１光硬化する。
【０１１２】
前記第１波長は、短波長領域の紫外線、例えば、約２８０〜約３２０ｎｍ未満であってよい。
【０１１３】
前記第１光硬化段階は、前記第１ハードコーティング組成物に含まれているバインダー用単量体の一部が架橋されるまで行われてよい。「一部が架橋」されるとは、前記バインダー用単量体が完全に架橋されることを１００％とする時、１００％未満で部分的にのみ架橋されることを意味する。例えば、本発明の一実施形態によれば、前記第１光硬化段階は、前記バインダー用単量体に含まれている光硬化性官能基の約３０〜約６０モル％、または約４０〜約５０モル％が架橋されるまで行うことができる。
【０１１４】
前記バインダー用単量体の架橋の程度は、光硬化を行った後、前記バインダー用単量体中で残っている官能基、つまり、二重結合（Ｃ＝Ｃ）のモルをＩＲで測定して、光硬化を行う前の官能基の量と比較することにより評価することができる。
【０１１５】
前記のように、前記第１ハードコーティング組成物が塗布された前記一面に第１波長を有する紫外線を照射して第１光硬化する段階において、前記第１ハードコーティング組成物を完全に硬化させる代わりに、前記バインダー用単量体の一部分のみ、例えば、約３０〜約６０モル％が架橋されるまで部分硬化させることにより、前記第１ハードコーティング組成物の硬化収縮を減少させることができる。これにより、上述した式１を満足させる第１ハードコーティング層を形成することができる。
【０１１６】
前記第１波長を有する紫外線の照射量は、例えば、約２０〜約６００ｍＪ／ｃｍ2、または約５０〜約５００ｍＪ／ｃｍ2であってよい。紫外線照射の光源には、本技術の属する技術分野において使用可能なものであれば特に制限されず、例えば、高圧水銀ランプ、メタルハライドランプ、ブラックライト（ｂｌａｃｋ  ｌｉｇｈｔ）蛍光ランプなどを用いることができる。前記照射量で、約３０秒〜約１５分間、または約１分〜約１０分間照射して第１光硬化段階を行うことができる。
【０１１７】
次に、前記支持基材の他面に第２ハードコーティング組成物を塗布する。
【０１１８】
この時、前記第２ハードコーティング組成物を塗布する方法は、本技術の属する技術分野において使用可能なものであれば特に制限されず、例えば、バーコーティング方式、ナイフコーティング方式、ロールコーティング方式、ブレードコーティング方式、ダイコーティング方式、マイクログラビアコーティング方式、コンマコーティング方式、スロットダイコーティング方式、リップコーティング方式、またはソリューションキャスティング（ｓｏｌｕｔｉｏｎ  ｃａｓｔｉｎｇ）方式などを利用することができる。
【０１１９】
また、前記第２ハードコーティング組成物は、完全に硬化した後、厚さが約５０〜約３００μｍ、または約５０〜約１５０μｍ、または約７０〜約１００μｍの厚さとなるように塗布することができる。前記第２ハードコーティング組成物を前記範囲で塗布する時、高硬度のハードコーティングフィルムを製造することができる。
【０１２０】
前記第２ハードコーティング組成物を塗布した後、選択的に前記第２ハードコーティング組成物の塗布面を安定化する段階を行うことができる。前記安定化段階は、例えば、前記第２ハードコーティング組成物の塗布された支持基材を一定の温度で処理することにより行うことができる。これによって塗布面を平坦化し、前記第２ハードコーティング組成物に含まれている揮発性成分を揮発させることにより、塗布面をより安定化させることができる。
【０１２１】
前記のように、前記第２ハードコーティング組成物が塗布された前記支持基材の他面に対して、第１波長および前記第１波長より長い第２波長をすべて有する紫外線を照射する第２光硬化段階を行う。本発明の一実施形態によれば、前記第１波長は、約２８０〜約３２０ｎｍ未満であってよく、前記第２波長は、約３２０〜約４００ｎｍであってよい。
【０１２２】
前記第１波長の紫外線は、第２ハードコーティング組成物を光硬化させると同時に、前記第１波長より長い第２波長の紫外線は、第２ハードコーティング組成物が塗布された面および支持基材を通過し、反対面の第１ハードコーティング組成物まで到達して前記第１ハードコーティング組成物を光硬化させる。前記第２光硬化によって、前述した第１光硬化段階で部分的にのみ硬化した第１ハードコーティング組成物の残りが硬化できる。さらに、第２光硬化段階では、紫外線照射が、第１ハードコーティング組成物の塗布された反対側で行われるため、第１光硬化段階で硬化収縮によって発生したカールを反対方向に相殺して、平坦なハードコーティングフィルムを得ることができる。したがって、上述した式２および式３を満足させる第２ハードコーティング層を形成することができる。
【０１２３】
前記のように、本発明の一実施形態にかかるハードコーティングフィルムの製造方法によれば、支持基材の一面に塗布された第１ハードコーティング組成物のバインダー用単量体を部分的に硬化させる第１光硬化段階と、支持基材の他面に塗布された第２ハードコーティング組成物のバインダー用単量体および硬化していない第１ハードコーティング組成物の残りのバインダー用単量体を硬化させる第２光硬化段階とからなる２段階の光硬化を行うことにより、上述した式１〜式３の関係を満足させる第１および第２ハードコーティング層を形成することができる。
【０１２４】
これと共に、ハードコーティング組成物を厚く塗布することによって発生するカールやクラックを防止することができる。これにより、高硬度を示しながらも、カールやクラックの発生なしに優れた物理的、光学的特性を示すハードコーティングフィルムを製造することができる。
【０１２５】
本発明のハードコーティングフィルムの製造方法において、前記第１ハードコーティング組成物を塗布する支持基材は、通常使用される透明性プラスチック樹脂であれば、延伸フィルムまたは非延伸フィルムなどの支持基材の製造方法や材料に特別な制限なく使用することができる。より具体的には、本発明の一実施形態によれば、ポリエチレンテレフタレート（ｐｏｌｙｅｔｈｙｌｅｎｅｔｅｒｅｐｈｔａｌａｔｅ、ＰＥＴ）のようなポリエステル（ｐｏｌｙｅｓｔｅｒ）、サイクリックオレフィン共重合体（ｃｙｃｌｉｃ  ｏｌｅｆｉｎ  ｃｏｐｏｌｙｍｅｒ、ＣＯＣ）、ポリアクリレート（ｐｏｌｙａｃｒｙｌａｔｅ、ＰＡＣ）、ポリカーボネート（ｐｏｌｙｃａｒｂｏｎａｔｅ、ＰＣ）、ポリエチレン（ｐｏｌｙｅｔｈｙｌｅｎｅ、ＰＥ）、ポリメチルメタクリレート（ｐｏｌｙｍｅｔｈｙｌｍｅｔｈａｃｒｙｌａｔｅ、ＰＭＭＡ）、ポリエーテルエーテルケトン（ｐｏｌｙｅｔｈｅｒｅｔｈｅｒｋｅｔｏｎ、ＰＥＥＫ）、ポリエチレンナフタレート（ｐｏｌｙｅｔｈｙｌｅｎｅｎａｐｈｔｈａｌａｔｅ、ＰＥＮ）、ポリエーテルイミド（ｐｏｌｙｅｔｈｅｒｉｍｉｄｅ、ＰＥＩ）、ポリイミド（ｐｏｌｙｉｍｉｄｅ、ＰＩ）、トリアセチルセルロース（ｔｒｉａｃｅｔｙｌｃｅｌｌｕｌｏｓｅ、ＴＡＣ）、またはＭＭＡ（ｍｅｔｈｙｌ  ｍｅｔｈａｃｒｙｌａｔｅ）などが挙げられる。前記支持基材は、単層、または必要に応じて互いに同一または異なる物質からなる２以上の基材を含む多層構造であってよく、特に制限されない。
【０１２６】
本発明の一実施形態によれば、前記支持基材は、ポリエチレンテレフタレート（ＰＥＴ）の多層構造の基材、ポリメチルメタクリレート（ＰＭＭＡ）／ポリカーボネート（ＰＣ）の共押出で形成した２層以上の構造の基材となっていてよい。
【０１２７】
また、本発明の一実施形態によれば、前記支持基材は、ポリメチルメタクリレート（ＰＭＭＡ）およびポリカーボネート（ＰＣ）の共重合体（ｃｏｐｏｌｙｍｅｒ）を含む基材であってよい。
【０１２８】
前記支持基材の厚さは特に制限されないが、約３０〜約１，２００μｍ、または約５０〜約８００μｍの厚さを有する支持基材を使用することができる。
【０１２９】
前記支持基材の一面に塗布する第１ハードコーティング組成物は、上述した式１〜式３を満足できれば、その成分は特に制限されないが、紫外線によって光硬化が可能となるように、第１バインダー用単量体および第１光開始剤を含む。
【０１３０】
本発明の一実施形態によれば、前記第１バインダー用単量体は、３〜６官能性アクリレート系単量体を含むことができる。
【０１３１】
前記３〜６官能性アクリレート系単量体は、トリメチロールプロパントリアクリレート（ＴＭＰＴＡ）、トリメチロールプロパンエトキシトリアクリレート（ＴＭＰＥＯＴＡ）、グリセリンプロポキシル化トリアクリレート（ＧＰＴＡ）、ペンタエリスリトールテトラアクリレート（ＰＥＴＡ）、またはジペンタエリスリトールヘキサアクリレート（ＤＰＨＡ）などが挙げられる。前記３〜６官能性アクリレート系単量体は、単独または互いに異なる種類を組み合わせて使用することができる。
【０１３２】
本発明の一実施形態によれば、前記第１バインダー用単量体は、１〜２官能性アクリレート系単量体をさらに含むことができる。
【０１３３】
前記１〜２官能性アクリレート系単量体は、例えば、ヒドロキシエチルアクリレート（ＨＥＡ）、ヒドロキシエチルメタクリレート（ＨＥＭＡ）、ヘキサンジオールジアクリレート（ＨＤＤＡ）、またはトリプロピレングリコールジアクリレート（ＴＰＧＤＡ）、エチレングリコールジアクリレート（ＥＧＤＡ）などが挙げられる。前記１〜２官能性アクリレート系単量体も、単独または互いに異なる種類を組み合わせて使用することができる。
【０１３４】
また、前記第１ハードコーティング組成物において、前記第１バインダー用単量体が１〜２官能性アクリレート系単量体をさらに含む時、前記１〜２官能性アクリレート系単量体および前記３〜６官能性アクリレート系単量体の含有量比は特に制限されないが、本発明の一実施形態によれば、前記１〜２官能性アクリレート系単量体および前記３〜６官能性アクリレート系単量体が約１：９９〜約５０：５０、または約１０：９０〜約５０：５０、または約２０：８０〜約４０：６０の重量比で含まれるとよい。前記重量比で１〜２官能性アクリレート系単量体および３〜６官能性アクリレート系単量体を含む時、カール特性や耐光性などの他の物性の低下なしに高硬度および柔軟性を付与することができる。
【０１３５】
本発明の一実施形態によれば、前記第１バインダー用単量体は、光硬化性弾性重合体をさらに含むことができる。
【０１３６】
本明細書全体において、前記光硬化性弾性重合体とは、紫外線照射によって架橋重合可能な官能基を含み、弾性を示す高分子物質を意味する。
【０１３７】
本発明の一実施形態によれば、前記光硬化性弾性重合体は、ＡＳＴＭ  Ｄ６３８によって測定した時、約１５％以上、例えば、約１５〜約２００％、または約２０〜約２００％、または約２０〜約２００％、または約２０〜約１５０％の伸び率（ｅｌｏｎｇａｔｉｏｎ）を有することができる。
【０１３８】
本発明の第１バインダー用単量体が光硬化性弾性重合体をさらに含む時、前記光硬化性弾性重合体は、前記３〜６官能性アクリレート系単量体と架橋重合されて、硬化後、ハードコーティング層を形成し、形成されるハードコーティング層に柔軟性および耐衝撃性を付与することができる。
【０１３９】
前記第１バインダー用単量体が光硬化性弾性重合体をさらに含む時、前記光硬化性弾性重合体および前記３〜６官能性アクリレート系単量体の含有量比は特に制限されないが、本発明の一実施形態によれば、前記光硬化性弾性重合体および前記３〜６官能性アクリレート系単量体が約５：９５〜約２０：８０の重量比で含まれるとよい。前記重量比で３〜６官能性アクリレート系単量体および光硬化性弾性重合体を含む時、カール特性や耐光性などの他の物性の低下なしに高硬度および柔軟性を付与し、特に外部衝撃による損傷を防止して優れた耐衝撃性を確保することができる。
【０１４０】
本発明の一実施形態によれば、前記光硬化性弾性重合体は、重量平均分子量が約１，０００〜約６００，０００ｇ／ｍｏｌ、または約１０，０００〜約６００，０００ｇ／ｍｏｌの範囲のポリマーまたはオリゴマーであってよい。
【０１４１】
前記光硬化性弾性重合体は、例えば、ポリカプロラクトン、ウレタンアクリレート系ポリマー、およびポリロタキサンからなる群より選択される１種以上であってよい。
【０１４２】
前記光硬化性弾性重合体として使用可能な物質中、ポリカプロラクトンは、カプロラクトンの開環重合によって形成され、柔軟性、耐衝撃性、耐久性などの物性に優れている。
【０１４３】
前記ウレタンアクリレート系ポリマーは、ウレタン結合を含み、弾性および耐久性に優れた特性を有する。
【０１４４】
前記ポリロタキサン（ｐｏｌｙｒｏｔａｘａｎｅ）は、ダンベル状の分子（ｄｕｍｂｂｅｌｌ  ｓｈａｐｅｄ  ｍｏｌｅｃｕｌｅ）と環状化合物（ｍａｃｒｏｃｙｃｌｅ）が構造的に挟まれている化合物を意味する。前記ダンベル状の分子は、一定の線状分子および該線状分子の両末端に配置された封鎖基を含み、前記線状分子が前記環状化合物の内部を貫通し、前記環状化合物が前記線状分子に沿って移動することができ、前記封鎖基によって離脱が防止される。
【０１４５】
本発明の一実施形態によれば、末端に（メタ）アクリレート系化合物の導入されたラクトン系化合物が結合された環状化合物；前記環状化合物を貫通する線状分子；および前記線状分子の両末端に配置され、前記環状化合物の離脱を防止する封鎖基を含むロタキサン化合物を含むことができる。
【０１４６】
この時、前記環状化合物は、前記線状分子を貫通または取り囲み可能な程度の大きさを有するものであれば特別な制限なく使用することができ、他の重合体や化合物と反応可能な水酸基、アミノ基、カルボキシル基、チオール基、またはアルデヒド基などの官能基を含むこともできる。このような環状化合物の具体例として、α−シクロデキストリンおよびβ−シクロデキストリン、γ−シクロデキストリン、またはこれらの混合物が挙げられる。
【０１４７】
また、前記線状分子としては、一定以上の分子量を有すれば直鎖形態を有する化合物は大きな制限なく使用することができるが、ポリアルキレン系化合物またはポリラクトン系化合物を使用することができる。具体的には、炭素数１〜８のオキシアルキレン繰り返し単位を含むポリオキシアルキレン系化合物、または炭素数３〜１０のラクトン系繰り返し単位を有するポリラクトン系化合物を使用することができる。
【０１４８】
一方、前記封鎖基は、製造されるロタキサン化合物の特性に応じて適切に調節することができ、例えば、ジニトロフェニル基、シクロデキストリン基、アダマンタン基、トリチル基、フルオレセイン基、およびピレン基からなる群より選択された１種または２種以上を使用することができる。
【０１４９】
前記のようなポリロタキサン化合物は、優れた耐擦傷性を有し、スクラッチまたは外部損傷が発生した場合、自己治癒能力を発揮することができる。
【０１５０】
前記第１ハードコーティング組成物は、無機微粒子をさらに含むことができる。この時、前記無機微粒子は、前記第１バインダー用単量体に分散した形態で含まれるとよい。
【０１５１】
本発明の一実施形態によれば、前記無機微粒子として、粒径がナノスケールの無機微粒子、例えば、粒径が約１００ｎｍ以下、または約１０〜約１００ｎｍ、または約１０〜約５０ｎｍのナノ微粒子を使用することができる。また、前記無機微粒子としては、例えば、シリカ微粒子、酸化アルミニウム粒子、酸化チタン粒子、または酸化亜鉛粒子などを使用することができる。
【０１５２】
前記無機微粒子を含むことにより、ハードコーティングフィルムの硬度をより向上させることができる。
【０１５３】
本発明の一実施形態によれば、前記第１ハードコーティング組成物が無機微粒子をさらに含む時、前記第１バインダー用単量体および前記無機微粒子の含有量比は特に制限されないが、本発明の一実施形態によれば、前記第１バインダー用単量体および前記無機微粒子が約５０：５０〜約９０：１０、または約６０：４０〜約８０：２０の重量部で含まれるとよい。前記無機微粒子を前記範囲で含むことにより、第１ハードコーティング組成物の物性を低下させない範囲内で無機微粒子の添加によるハードコーティングフィルムの硬度向上効果を達成することができる。
【０１５４】
本発明のハードコーティングフィルムの製造方法において、前記第１ハードコーティング組成物は、第１光開始剤を含む。
【０１５５】
前記第１光開始剤は、吸収しようとする波長領域に応じて選択して使用することができる。本発明の一実施形態によれば、前記第１光開始剤は、上述した第１光硬化段階で使用される第１波長領域の紫外線および第２光硬化段階で使用される第２波長領域が紫外線を吸収して光重合を開始可能な物質をすべて含む混合物の形態で使用することができる。また、本発明の一実施形態によれば、前記第１光開始剤は、第１波長領域および第２波長領域の紫外線に対してすべて吸収可能な光開始剤を使用することができる。
【０１５６】
より具体的には、第１波長領域の紫外線を吸収する光開始剤としては、１−ヒドロキシ−シクロヘキシル−フェニルケトン、２−ヒドロキシ−２−メチル−１−フェニル−１−プロパノン、２−ヒドロキシ−１−［４−（２−ヒドロキシエトキシ）フェニル］−２−メチル−１−プロパノン、メチルベンゾイルホルメート、α，α−ジメトキシ−α−フェニルアセトフェノン、２−ベンゾイル−２−（ジメチルアミノ）−１−［４−（４−モルホリニル）フェニル］−１−ブタノン、または２−メチル−１−［４−（メチルチオ）フェニル］−２−（４−モルホリニル）−１−プロパノンなどが挙げられる。また、現在市販中の商品としては、Ｉｒｇａｃｕｒｅ１８４、Ｉｒｇａｃｕｒｅ５００、Ｉｒｇａｃｕｒｅ６５１、Ｉｒｇａｃｕｒｅ３６９、Ｉｒｇａｃｕｒｅ９０７、Ｄａｒｏｃｕｒ１１７３、Ｄａｒｏｃｕｒ  ＭＢＦなどが挙げられる。
【０１５７】
第２波長領域の紫外線を吸収する光開始剤としては、ジフェニル（２，４，６−トリメチルベンゾイル）−ホスフィンオキシド、またはビス（２，４，６−トリメチルベンゾイル）−フェニルホスフィンオキシドなどが挙げられる。現在市販中の商品としては、Ｉｒｇａｃｕｒｅ８１９、Ｉｒｇａｃｕｒｅ９０７、Ｅｓａｃｕｒｅ  ＫＩＰ１００Ｆなどが挙げられる。
【０１５８】
前記第１波長領域の紫外線を吸収する光開始剤および第２波長領域の紫外線を吸収する光開始剤の混合比率は特に限定せず、必要に応じて適切な組成比で混合して使用することができる。
【０１５９】
前記光開始剤のうち、Ｄａｒｏｃｕｒ  ＴＰＯ、Ｉｒｇａｃｕｒｅ５００、Ｉｒｇａｃｕｒｅ９０７、Ｅｓａｃｕｒｅ  ＫＩＰ１００Ｆは、第１波長領域の紫外線および第２波長領域の紫外線に対してすべて吸収可能なため、これらの光開始剤は単独で使用することができる。
【０１６０】
本発明の一実施形態によれば、前記第１光開始剤は、前記第１ハードコーティング組成物１００重量部に対して、約０．５〜約１０重量部、または約１〜約５重量部で含まれるとよい。前記第１光開始剤が前記範囲にある時、ハードコーティングフィルムの物性を低下させることなく、十分な架橋光重合を達成することができる。
【０１６１】
一方、本発明のハードコーティングフィルムの製造方法において、前記第１ハードコーティング組成物は、前述した成分のほか、界面活性剤、黄変防止剤、レベリング剤、防汚剤など、本発明の属する技術分野において通常使用される添加剤を追加的に含むことができる。また、その含有量は、本発明にかかる第１ハードコーティング組成物の物性を低下させない範囲内で多様に調節可能なため、特に制限しない。
【０１６２】
本発明の一実施形態によれば、例えば、前記第１ハードコーティング組成物は、添加剤として界面活性剤を含むことができ、前記界面活性剤は、１〜２官能性のフッ素系アクリレート、フッ素系界面活性剤、またはシリコーン系界面活性剤であってよい。さらに、前記添加剤として黄変防止剤を含むことができ、前記黄変防止剤としては、ベンゾフェノン系化合物またはベンゾトリアゾール系化合物などが挙げられる。
【０１６３】
また、本発明のハードコーティングフィルムの製造方法において、前記第１ハードコーティング組成物は、無溶剤（ｓｏｌｖｅｎｔ−ｆｒｅｅ）で使用可能であるが、コーティング時、組成物の粘度および流動性を調節し、支持基材に対する組成物の塗布性を高めるために、選択的に有機溶媒をさらに含むことができる。
【０１６４】
前記有機溶媒としては、メタノール、エタノール、イソプロピルアルコール、ブタノールのようなアルコール系溶媒、２−メトキシエタノール、２−エトキシエタノール、１−メトキシ−２−プロパノールのようなアルコキシアルコール系溶媒、アセトン、メチルエチルケトン、メチルイソブチルケトン、メチルプロピルケトン、シクロヘキサノンのようなケトン系溶媒、プロピレングリコールモノプロピルエーテル、プロピレングリコールモノメチルエーテル、エチレングリコールモノエチルエーテル、エチレングリコールモノプロピルエーテル、エチレングリコールモノブチルエーテル、ジエチレングリコールモノメチルエーテル、ジエチルグリコールモノエチルエーテル、ジエチルグリコールモノプロピルエーテル、ジエチルグリコールモノブチルエーテル、ジエチレングリコール−２−エチルヘキシルエーテルのようなエーテル系溶媒、ベンゼン、トルエン、キシレンのような芳香族溶媒などを単独または混合して使用することができる。
【０１６５】
本発明のハードコーティングフィルムの製造方法において、第１ハードコーティング組成物に対して有機溶媒を追加的に含む時、前記有機溶媒の含有量は、第１ハードコーティング組成物に含まれる固形分：有機溶媒の重量比が約７０：３０〜約９９：１となるように含まれるとよい。前記のように、本発明の第１ハードコーティング組成物が固形分を高い含有量で含むことにより、高粘度組成物が得られ、これによって厚膜コーティング（ｔｈｉｃｋ  ｃｏａｔｉｎｇ）を可能にし、高い厚さ、例えば、５０μｍ以上のハードコーティング層を形成することができる。
【０１６６】
本発明の一実施形態によれば、前記第１ハードコーティング組成物の粘度は、適切な流動性および塗布性を有する範囲であれば特に制限されないが、相対的に固形分含有量が高く、高粘度を示すことができる。例えば、本発明の第１ハードコーティング組成物は、２５℃の温度で、約１００〜約１，２００ｃｐｓの粘度、または約１５０〜約１，２００ｃｐｓ、または約３００〜約１，２００ｃｐｓの粘度を有することができる。
【０１６７】
前記支持基材の他面に塗布する第２ハードコーティング組成物は、上述した式１〜式３を満足できれば、その成分は特に制限されないが、紫外線によって光硬化が可能となるように、第２バインダー用単量体および第２光開始剤を含む。
【０１６８】
本発明の一実施形態によれば、前記第２バインダー用単量体は、３〜６官能性アクリレート系単量体を含むことができる。
【０１６９】
本発明の他の実施形態によれば、前記第２バインダー用単量体は、前記３〜６官能性アクリレート系単量体に加えて、１〜２官能性アクリレート系単量体をさらに含むことができる。
【０１７０】
本発明のさらに他の実施形態によれば、前記第２バインダー用単量体は、前記３〜６官能性アクリレート系単量体に加えて、光硬化性弾性重合体をさらに含むことができる。
【０１７１】
前記３〜６官能性アクリレート系単量体、前記１〜２官能性アクリレート系単量体、および前記光硬化性弾性重合体に関するより具体的な説明、例示的な化合物および含有量比などは、前記第１ハードコーティング組成物において説明した通りであり、それぞれ独立して、前記第１ハードコーティング組成物に含まれるものと同一または異なっていてよい。
【０１７２】
本発明のハードコーティングフィルムの製造方法において、前記第２ハードコーティング組成物は、第２光開始剤を含む。
【０１７３】
前記第２光開始剤は、上述した第２光硬化段階で使用される第１波長領域の紫外線を吸収して光重合を開始可能な物質であれば制限なく使用することができる。より具体的には、第１波長領域の紫外線を吸収する光開始剤としては、１−ヒドロキシ−シクロヘキシル−フェニルケトン、２−ヒドロキシ−２−メチル−１−フェニル−１−プロパノン、２−ヒドロキシ−１−［４−（２−ヒドロキシエトキシ）フェニル］−２−メチル−１−プロパノン、メチルベンゾイルホルメート、α，α−ジメトキシ−α−フェニルアセトフェノン、２−ベンゾイル−２−（ジメチルアミノ）−１−［４−（４−モルホリニル）フェニル］−１−ブタノン、または２−メチル−１−［４−（メチルチオ）フェニル］−２−（４−モルホリニル）−１−プロパノンなどが挙げられる。また、現在市販中の商品としては、Ｉｒｇａｃｕｒｅ１８４、Ｉｒｇａｃｕｒｅ５００、Ｉｒｇａｃｕｒｅ６５１、Ｉｒｇａｃｕｒｅ３６９、Ｉｒｇａｃｕｒｅ９０７、Ｄａｒｏｃｕｒ１１７３、Ｄａｒｏｃｕｒ  ＭＢＦなどが挙げられる。
【０１７４】
あるいは、第１波長領域の紫外線および第２波長領域の紫外線に対してすべて吸収可能なＤａｒｏｃｕｒ  ＴＰＯ、Ｉｒｇａｃｕｒｅ５００、Ｉｒｇａｃｕｒｅ９０７、またはＥｓａｃｕｒｅ  ＫＩＰ１００Ｆのような物質を、第２光開始剤として使用することができる。
【０１７５】
本発明の一実施形態によれば、前記第２光開始剤は、前記第２ハードコーティング組成物１００重量部に対して、約０．５〜約１０重量部、または約１〜約５重量部で含まれるとよい。前記第２光開始剤が前記範囲にある時、ハードコーティングフィルムの物性を低下させることなく、十分な架橋光重合を達成することができる。
【０１７６】
前記第２ハードコーティング組成物は、無機微粒子をさらに含むことができる。
【０１７７】
前記無機微粒子に関するより具体的な説明および例示的な化合物は、前記第１ハードコーティング組成物において説明した通りであり、それぞれ独立して、前記第１ハードコーティング組成物に含まれるものと同一または異なっていてよい。
【０１７８】
また、前記第２ハードコーティング組成物は、前述した成分のほか、界面活性剤、黄変防止剤、レベリング剤、防汚剤など、本発明の属する技術分野において通常使用される添加剤を追加的に含むことができる。さらに、その含有量は、本発明にかかる第２ハードコーティング組成物の物性を低下させない範囲内で多様に調節可能なため、特に制限しない。
【０１７９】
前記添加剤に関するより具体的な説明および例示的な化合物は、記第１ハードコーティング組成物において説明した通りであり、それぞれ独立して、前記第１ハードコーティング組成物で含まれるものと同一または異なっていてよい。
【０１８０】
前記第２ハードコーティング組成物は、コーティング時、組成物の粘度および流動性を調節し、支持基材に対する塗布性を高めるために、選択的に有機溶媒をさらに含むことができる。
【０１８１】
本発明のハードコーティングフィルムの製造方法において、前記第２ハードコーティング組成物は、無溶剤（ｓｏｌｖｅｎｔ−ｆｒｅｅ）で使用可能であるが、コーティング時、組成物の粘度および流動性を調節し、支持基材に対する組成物の塗布性を高めるために、選択的に有機溶媒をさらに含むことができる。
【０１８２】
前記有機溶媒に関するより具体的な説明、例示的な化合物および含有量比などは、前記第１ハードコーティング組成物において説明した通りであり、それぞれ独立して、前記第１ハードコーティング組成物に含まれるものと同一または異なっていてよい。
【０１８３】
本発明の一実施形態によれば、前記第２ハードコーティング組成物の粘度は、前記第１ハードコーティング組成物と同様に、２５℃の温度で、約１００〜約１，２００ｃｐｓの粘度、または約１５０〜約１，２００ｃｐｓ、または約３００〜約１，２００ｃｐｓの粘度を有することができる。
【０１８４】
前記のように、本発明のハードコーティングフィルムの製造方法によれば、第１ハードコーティング組成物を支持基材の一面に塗布および光硬化する段階において、前記第１ハードコーティング組成物の断面コーティングおよび硬化時の硬化収縮によって生成されたカールによる第１ハードコーティング層の曲率半径（Ｒ１）および第１ハードコーティング層の円弧長さ（Ｌ１）の比（Ｒ１／Ｌ１）が０．４以上の値を満足することにより、第１ハードコーティング層の形成時、硬化収縮によるカールの発生を一定水準以下に調節してカールを最小化する。
【０１８５】
また、第２ハードコーティング組成物を支持基材の他面に塗布および光硬化する段階では、前記第２ハードコーティング組成物の断面コーティングおよび硬化時の硬化収縮によって生成されたカールによる第２ハードコーティング層の曲率半径（Ｒ２）および第２ハードコーティング層の円弧長さ（Ｌ２）の比（Ｒ２／Ｌ２）が０．４以上を満足しながら、Ｒ１／Ｌ１値とＲ２／Ｌ２値との差の絶対値を０．０５以下とし、第１ハードコーティング層によって発生したカールを反対方向に十分に相殺して、最終ハードコーティングフィルムの平坦度を高めることができる。
【０１８６】
これにより、十分な高硬度を示すように第１および第２ハードコーティング組成物を厚く塗布しながらも、硬化収縮によって発生するカールやクラックを防止することができる。これにより、高硬度を示しながらも、カールやクラックの発生なしに優れた物理的、光学的特性を示すハードコーティングフィルムを製造することができる。
【０１８７】
本発明のハードコーティングフィルムの製造方法によって得られたハードコーティングフィルムは、上述した上記式４を満足することができる。
【０１８８】
図５〜図７は、本発明の一実施形態によりハードコーティングフィルムを製造する過程を簡略に示す図である。
【０１８９】
図５は、第１ハードコーティング組成物が塗布された支持基材１０の一面に、第１波長を有する紫外線を照射して第１光硬化する段階を示す図である。
【０１９０】
図５を参照すれば、まず、支持基材１０の一面に、第１ハードコーティング組成物を塗布して第１ハードコーティング層２０を形成する。
【０１９１】
第１ハードコーティング組成物の成分に関する具体的な説明は上述の通りである。第１ハードコーティング組成物を塗布する方法は、本技術の属する技術分野において使用可能なものであれば特に制限されず、例えば、バーコーティング方式、ナイフコーティング方式、ロールコーティング方式、ブレードコーティング方式、ダイコーティング方式、マイクログラビアコーティング方式、コンマコーティング方式、スロットダイコーティング方式、リップコーティング方式、またはソリューションキャスティング（ｓｏｌｕｔｉｏｎ  ｃａｓｔｉｎｇ）方式などを利用することができる。また、第１ハードコーティング組成物は、完全に硬化した後、厚さが約５０〜約３００μｍ、または約５０〜約１５０μｍ、または約７０〜約１００μｍの厚さとなるように塗布することができる。
【０１９２】
次に、第１ハードコーティング組成物が塗布された面に対して、第１波長を有する紫外線を照射して第１光硬化段階を行う。この時、前記第１波長は、短波長領域の紫外線、例えば、約２８０〜約３２０ｎｍ未満であってよい。
【０１９３】
図６は、第１光硬化を行った後、第１ハードコーティング組成物が部分的に硬化した状態を示す図である。
【０１９４】
図６を参照すれば、第１ハードコーティング組成物に含まれている第１バインダー用単量体が、第１光硬化段階で硬化による収縮によって支持基材１０が共に巻き上げられる硬化収縮、またはカール（ｃｕｒｌ）現象が発生する。
【０１９５】
この時、前記第１光硬化段階において、第１ハードコーティング層２０は、下記の式１を満足するように進行させる。
【０１９６】
［式１］
Ｒ１／Ｌ１≧０．４
上記式１において、
Ｒ１は、第１ハードコーティング組成物の断面コーティングおよび硬化時の硬化収縮によって生成されたカールによる第１ハードコーティング層の曲率半径（単位：ｍｍ）であり、Ｌ１は、前記第１ハードコーティング層の円弧長さ（単位：ｍｍ）である。
【０１９７】
上記式１を満足しながら、第１ハードコーティング層２０を形成するために、支持基材１０の一面に塗布された第１ハードコーティング組成物の第１バインダー用単量体は、一度に完全に硬化させるのではなく、前記第１バインダー用単量体中の一部分、例えば、約３０〜約６０モル％、または約４０〜約５０モル％のみを部分硬化させる方法を利用することができる。
【０１９８】
図７は、第２ハードコーティング組成物を、支持基材１０の他面に塗布する段階と、第１波長および第２波長を有する紫外線を、第２ハードコーティング組成物が塗布された前記他面に照射して第２光硬化する段階とを示す図である。
【０１９９】
前記のように、第２光硬化によって第２ハードコーティング層３０を形成する。
【０２００】
前記第２ハードコーティング組成物は、完全に硬化した後、厚さが約５０〜約３００μｍ、または約５０〜約１５０μｍ、または約７０〜約１００μｍの厚さとなるように塗布することができる。
【０２０１】
この時、第２ハードコーティング層３０は、下記の式２を満足し、同時に、前記第１および第２ハードコーティング層１０、２０は、下記の式３を満足する。
【０２０２】
［式２］
Ｒ２／Ｌ２≧０．４
上記式２において、Ｒ２は、第２ハードコーティング組成物の断面コーティングおよび硬化時の硬化収縮によって生成されたカールによる第２ハードコーティング層の曲率半径（単位：ｍｍ）であり、Ｌ２は、前記第２ハードコーティング層の円弧長さ（単位：ｍｍ）である。
【０２０３】
［式３］
−０．０５≦Ｒ１／Ｌ１−Ｒ２／Ｌ２≦０．０５
上記式３において、Ｒ１、Ｌ１、Ｒ２およびＬ２の定義は、上記式１および２で定義した通りである。
【０２０４】
このように、Ｒ２／Ｌ２値が０．４以上を有し、同時に、Ｒ１／Ｌ１およびＲ２／Ｌ２の差の絶対値は０．０５以下を満足するように第２ハードコーティング層３０を形成することにより、第１ハードコーティング層２０の硬化収縮によって生成されたカールが第２ハードコーティング層３０の背面コーティングおよび硬化によって相殺されて、平坦なハードコーティングフィルム１００を得ることができる。
【０２０５】
本発明の一実施形態によれば、前記第１波長は、約２８０〜約３２０ｎｍ未満であってよく、前記第２波長は、約３２０〜約４００ｎｍであってよい。
【０２０６】
前記第１波長の紫外線は、第２ハードコーティング組成物を光硬化させると同時に、前記第１波長より長い第２波長の紫外線は、第２ハードコーティング組成物が塗布された面および支持基材１０を通過し、反対面の第１ハードコーティング組成物まで到達して第１ハードコーティング組成物を光硬化させる。前記第２光硬化によって、前述した第１光硬化段階で部分的にのみ硬化した第１ハードコーティング組成物が完全に硬化する。また、第２光硬化段階では、紫外線照射が、第１ハードコーティング組成物の塗布された反対側で行われるため、第１光硬化段階で硬化収縮によって発生したカールを反対方向に相殺して、上記式３を満足しながら、平坦なハードコーティングフィルムを得ることができる。
【０２０７】
本発明の製造方法によって得られたハードコーティングフィルムは、優れた高硬度、耐擦傷性、高透明度、耐久性、耐光性、光透過率などを示し、多様な分野に有用に利用可能である。
【０２０８】
例えば、本発明の製造方法によって得られたハードコーティングフィルムは、１ｋｇの荷重における鉛筆硬度が７Ｈ以上、または８Ｈ以上、または９Ｈ以上であってよい。
【０２０９】
また、摩擦試験機にスチールウール（ｓｔｅｅｌ  ｗｏｏｌ）＃００００を装着した後、５００ｇの荷重で４００回往復する場合に、スクラッチが２個以下で発生する。
【０２１０】
さらに、本発明の製造方法によって得られたハードコーティングフィルムは、光透過率が９１．０％以上、または９２．０％以上であり、ヘイズが１．０％以下、または０．５％以下、または０．４％以下であってよい。
【０２１１】
また、本発明の製造方法によって得られたハードコーティングフィルムは、５０℃以上の温度および８０％以上の湿度で７０時間以上露出させた後、平面に位置させた時、前記ハードコーティングフィルムの各角または一辺が平面から離隔する距離の最大値が約１．０ｍｍ以下、または約０．６ｍｍ以下、または約０．３ｍｍ以下であってよい。より具体的には、５０〜９０℃の温度および８０〜９０％の湿度で７０〜１００時間露出させた後、平面に位置させた時、前記ハードコーティングフィルムの各角または一辺が平面から離隔する距離の最大値が約１．０ｍｍ以下、または約０．６ｍｍ以下、または約０．３ｍｍ以下であってよい。
【０２１２】
また、本発明の製造方法によって得られたハードコーティングフィルムは、初期ｃｏｌｏｒ  ｂ値が１．０以下であってよい。さらに、初期ｃｏｌｏｒ  ｂ値と、ＵＶＢ波長領域の紫外線ランプに７２時間以上露出後のｃｏｌｏｒ  ｂ値との差が０．５以下、または０．４以下であってよい。
【０２１３】
このような本発明の製造方法によって得られたハードコーティングフィルムは、多様な分野において活用が可能であり、例えば、移動通信端末、スマートフォンまたはタブレットＰＣのタッチパネル、および各種ディスプレイのカバーガラスを代替する用途に使用できる。
【０２１４】
以下、発明の具体的な実施例により、発明の作用および効果をより詳述する。ただし、このような実施例は発明の例として提示されたに過ぎず、これによって発明の権利範囲が定められるのではない。
【０２１５】
＜実施例＞
光硬化性弾性重合体の製造例１
カプロラクトンがグラフティングされているポリロタキサンポリマー［Ａ１０００、Ａｄｖａｎｃｅｄ  Ｓｏｆｔ  Ｍａｔｅｒｉａｌ  ＩＮＣ］５０ｇを反応器に投入した後、Ｋａｒｅｎｚ−ＡＯＩ［２−ａｃｒｙｌｏｙｌｅｔｈｙｌ  ｉｓｏｃｙａｎａｔｅ、Ｓｈｏｗａｄｅｎｋｏ（株）］４．５３ｇ、Ｄｉｂｕｔｙｌｔｉｎ  ｄｉｌａｕｒａｔｅ［ＤＢＴＤＬ、Ｍｅｒｃｋ社］２０ｍｇ、Ｈｙｄｒｏｑｕｉｎｏｎｅ  ｍｏｎｏｍｅｔｈｙｌｅｎｅ  ｅｔｈｅｒ１１０ｍｇ、およびメチルエチルケトン３１５ｇを添加し、７０℃で５時間反応させて、末端にアクリレート系化合物の導入されたポリラクトン系化合物が結合されたシクロデキストリンを環状化合物として含むポリロタキサンを得た。
【０２１６】
得られたポリロタキサンの重量平均分子量は６００，０００ｇ／ｍｏｌ、ＡＳＴＭ  Ｄ６３８によって測定した伸び率は２０％であった。
【０２１７】
［実施例１］
粒径２０−３０ｎｍのナノシリカが約４０重量％分散したシリカ−ジペンタエリスリトールヘキサアクリレート（ＤＰＨＡ）複合体９ｇ（シリカ３．６ｇ、ＤＰＨＡ５．４ｇ）、製造例１のポリロタキサン１ｇ、光開始剤（商品名：Ｄａｒｏｃｕｒ  ＴＰＯ）０．２ｇ、ベンゾトリアゾール系黄変防止剤（商品名：Ｔｉｎｕｖｉｎ４００）０．１ｇ、フッ素系界面活性剤（商品名：ＦＣ４４３０）０．０５ｇを混合して、第１ハードコーティング組成物を製造した。
【０２１８】
前記第１ハードコーティング組成物を、１５ｃｍ×２０ｃｍ、厚さ１８８μｍのＰＥＴ支持基材上に塗布した。次に、ブラックライト蛍光ランプを用いて、２８０−３５０ｎｍの波長の紫外線を照射して第１光硬化を行った。
【０２１９】
支持基材の背面に前記第１ハードコーティング組成物を塗布した。次に、ブラックライト蛍光ランプを用いて、２８０−３５０ｎｍの波長の紫外線を照射して第２光硬化を行い、ハードコーティングフィルムを製造した。硬化が完了した後、樹脂の両面に形成された第１および第２ハードコーティング層の厚さはそれぞれ１００μｍであった。
【０２２０】
［実施例２］
粒径２０−３０ｎｍのナノシリカが約４０重量％分散したシリカ−ジペンタエリスリトールヘキサアクリレート（ＤＰＨＡ）複合体９ｇ（シリカ３．６ｇ、ＤＰＨＡ５．４ｇ）、製造例１のポリロタキサン１ｇ、光開始剤（商品名：Ｄａｒｏｃｕｒ  ＴＰＯ）０．２ｇ、ベンゾトリアゾール系黄変防止剤（商品名：Ｔｉｎｕｖｉｎ４００）０．１ｇ、フッ素系界面活性剤（商品名：ＦＣ４４３０）０．０５ｇを混合して、第１ハードコーティング組成物を製造した。
【０２２１】
トリメチロールプロパントリアクリレート（ＴＭＰＴＡ）６ｇ、製造例１のポリロタキサン４ｇ、光開始剤（商品名：Ｄａｒｏｃｕｒ  ＴＰＯ）０．２ｇ、ベンゾトリアゾール系黄変防止剤（商品名：Ｔｉｎｕｖｉｎ４００）０．１ｇ、フッ素系界面活性剤（商品名：ＦＣ４４３０）０．０５ｇ、メチルエチルケトン１ｇを混合して、第２ハードコーティング組成物を製造した。
【０２２２】
前記第１ハードコーティング組成物を、１５ｃｍ×２０ｃｍ、厚さ１８８μｍのＰＥＴ支持基材上に塗布した。次に、ブラックライト蛍光ランプを用いて、２８０−３５０ｎｍの波長の紫外線を照射して第１光硬化を行った。
【０２２３】
支持基材の背面に前記第２ハードコーティング組成物を塗布した。次に、ブラックライト蛍光ランプを用いて、２８０−３５０ｎｍの波長の紫外線を照射して第２光硬化を行い、ハードコーティングフィルムを製造した。硬化が完了した後、樹脂の両面に形成された第１および第２ハードコーティング層の厚さはそれぞれ１００μｍであった。
【０２２４】
［実施例３］
粒径２０−３０ｎｍのナノシリカが約４０重量％分散したシリカ−ジペンタエリスリトールヘキサアクリレート（ＤＰＨＡ）複合体９ｇ（シリカ３．６ｇ、ＤＰＨＡ５．４ｇ）、ウレタンアクリレート系ポリマー（商品名：ＵＡ２００ＰＡ、新中村化学、重量平均分子量２，６００ｇ／ｍｏｌ、ＡＳＴＭ  Ｄ６３８による伸び率１７０％）１ｇ、光開始剤（商品名：Ｄａｒｏｃｕｒ  ＴＰＯ）０．２ｇ、ベンゾトリアゾール系黄変防止剤（商品名：Ｔｉｎｕｖｉｎ４００）０．１ｇ、フッ素系界面活性剤（商品名：ＦＣ４４３０）０．０５ｇを混合して、第１ハードコーティング組成物を製造した。
【０２２５】
トリメチロールプロパントリアクリレート（ＴＭＰＴＡ）６ｇ、ウレタンアクリレート系ポリマー（商品名：ＵＡ２００ＰＡ）４ｇ、光開始剤（商品名：Ｄａｒｏｃｕｒ  ＴＰＯ）０．２ｇ、ベンゾトリアゾール系黄変防止剤（商品名：Ｔｉｎｕｖｉｎ４００）０．１ｇ、フッ素系界面活性剤（商品名：ＦＣ４４３０）０．０５ｇ、メチルエチルケトン１ｇを混合して、第２ハードコーティング組成物を製造した。
【０２２６】
残りの工程は、実施例１と同様の方法にしてハードコーティングフィルムを製造した。
【０２２７】
［実施例４］
粒径２０−３０ｎｍのナノシリカが約４０重量％分散したシリカ−ジペンタエリスリトールヘキサアクリレート（ＤＰＨＡ）複合体９ｇ（シリカ３．６ｇ、ＤＰＨＡ５．４ｇ）、製造例１のポリロタキサン１ｇ、光開始剤（商品名：Ｄａｒｏｃｕｒ  ＴＰＯ）０．２ｇ、ベンゾトリアゾール系黄変防止剤（商品名：Ｔｉｎｕｖｉｎ４００）０．１ｇ、フッ素系界面活性剤（商品名：ＦＣ４４３０）０．０５ｇを混合して、第１ハードコーティング組成物を製造した。
【０２２８】
トリメチロールプロパントリアクリレート（ＴＭＰＴＡ）４ｇ、製造例１のポリロタキサン６ｇ、光開始剤（商品名：Ｄａｒｏｃｕｒ  ＴＰＯ）０．２ｇ、ベンゾトリアゾール系黄変防止剤（商品名：Ｔｉｎｕｖｉｎ４００）０．１ｇ、フッ素系界面活性剤（商品名：ＦＣ４４３０）０．０５ｇ、メチルエチルケトン１ｇを混合して、第２ハードコーティング組成物を製造した。
【０２２９】
前記第１ハードコーティング組成物を、１５ｃｍ×２０ｃｍ、厚さ１８８μｍのＰＥＴ支持基材上に塗布した。次に、ブラックライト蛍光ランプを用いて、２８０−３５０ｎｍの波長の紫外線を照射して第１光硬化を行った。
【０２３０】
支持基材の背面に前記第２ハードコーティング組成物を塗布した。次に、ブラックライト蛍光ランプを用いて、２８０−３５０ｎｍの波長の紫外線を照射して第２光硬化を行い、ハードコーティングフィルムを製造した。硬化が完了した後、樹脂の両面に形成された第１ハードコーティング層の厚さは１００μｍ、第２ハードコーティング層の厚さは１２０μｍであった。
【０２３１】
［実施例５］
前記実施例４の第１ハードコーティング組成物において、製造例１のポリロタキサン１ｇの代わりに、ウレタンアクリレート系ポリマー（商品名：ＵＡ２００ＰＡ）１ｇを使用し、第２ハードコーティング組成物において、製造例１のポリロタキサン６ｇの代わりに、ウレタンアクリレート系ポリマー（商品名：ＵＡ２００ＰＡ）６ｇを使用したことを除いては、実施例４と同様の方法でハードコーティングフィルムを製造した。
【０２３２】
［比較例１］
第１および第２ハードコーティング層の厚さはそれぞれ１００μｍであることを除いては、実施例４と同様の方法でハードコーティングフィルムを製造した。
【０２３３】
［比較例２］
第１および第２ハードコーティング層の厚さはそれぞれ１００μｍであることを除いては、実施例５と同様の方法でハードコーティングフィルムを製造した。
【０２３４】
＜実験例＞
＜測定方法＞
１）Ｒ１／Ｌ１値
支持基材の一面にのみ第１ハードコーティング組成物を塗布し、光硬化した後、フィルムを１０ｃｍ×１０ｃｍに切断して、平面に位置させた時、各角または一辺が平面から離隔する距離の最大値（Ｈ１）と、フィルムの弦の長さ（Ｓ１）を測定して、下記の関係式１によってＲ１値を求めた。
【０２３５】
【数４】
2015523242.tif 000006
【０２３６】
２）Ｒ２／Ｌ２値
支持基材の一面にのみ第２ハードコーティング組成物を塗布し、光硬化した後、フィルムを１０ｃｍ×１０ｃｍに切断して、平面に位置させた時、各角または一辺が平面から離隔する距離の最大値（Ｈ２）と、フィルムの弦の長さ（Ｓ２）を測定して、下記の関係式２によってＲ２値を求めた。
【０２３７】
【数５】
2015523242.tif 000007
【０２３８】
３）Ｒ／Ｌ値
第１および第２ハードコーティング層が形成されたハードコーティングフィルムを１０ｃｍ×１０ｃｍに切断して、平面に位置させた時、各角または一辺が平面から離隔する距離の最大値（Ｈ）と、フィルムの弦の長さ（Ｓ）を測定して、下記の関係式３によってＲ値を求めた。
【０２３９】
【数６】
2015523242.tif 000008
【０２４０】
４）カール特性
第１および第２ハードコーティング層が形成されたハードコーティングフィルムを１０ｃｍ×１０ｃｍに切断して、平面に位置させた時、各角または一辺が平面から離隔する距離の最大値を測定して、０．３ｍｍ以下の場合にＯＫ、０．３ｍｍを超える場合にＸと表した。
【０２４１】
５）円筒形屈曲テスト
第２ハードコーティング層を外側にして、ハードコーティングフィルムを、直径１ｃｍの円筒形マンドレルに挟んで巻いた後、クラックの発生の有無を判断して、クラックが発生しない場合をＯＫ、クラックが発生した場合をＸと評価した。
【０２４２】
６）鉛筆硬度
鉛筆硬度測定器を用いて、第１ハードコーティング層に対して、測定標準ＪＩＳ  Ｋ５４００により１．０ｋｇの荷重で３回往復した後、キズがない硬度を確認した。
【０２４３】
７）耐擦傷性
摩擦試験機にスチールウール（＃００００）を装着した後、第１ハードコーティング層に対して、０．５ｋｇの荷重で４００回往復した後、キズの個数を評価した。キズが２個以下の場合に○、キズが２個以上５個未満の場合に△、キズが５個以上の場合にＸと評価した。
【０２４４】
８）耐光性
ＵＶＢ波長領域の紫外線ランプに７２時間以上露出前後のｃｏｌｏｒ  ｂ値の差を測定した。
【０２４５】
９）透過率およびヘイズ
分光光度計（機器名：ＣＯＨ−４００）を用いて、透過率およびヘイズを測定した。
【０２４６】
１０）耐湿熱カール特性
各ハードコーティングフィルムを１０ｃｍ×１０ｃｍに切断して、温度８５℃および湿度８５％のチャンバに７２時間保管した後、平面に位置させた時、各角の一辺が平面から離隔する距離の最大値を測定した。
【０２４７】
１１）耐衝撃性
２２ｇの鉄球を４０ｃｍの高さから各ハードコーティングフィルムの第１ハードコーティング層上に落とした時、クラックの発生の有無により耐衝撃性を判断して、クラックが発生しない場合をＯＫ、クラックが発生した場合をＸと評価した。
【０２４８】
前記物性測定の結果を、下記の表１に示した。
【０２４９】
【表１】
2015523242.tif 000009
【０２５０】
前記表１のように、本発明の製造方法によって得られたハードコーティングフィルムは、第１ハードコーティング組成物の硬化収縮によって生成されたカールを一定水準以下に調節し、第２ハードコーティング組成物を塗布および光硬化して第２ハードコーティング層を形成する時、前記第１ハードコーティング組成物の硬化によって発生したカールを反対方向に相殺することにより、カールやクラックの発生なしに高い厚さにハードコーティング層を形成することができ、高硬度を示しながら、実質的に平坦なハードコーティングフィルムを形成することができた。また、光学物性などにおいてもすべて良好な特性を示した。
【符号の説明】
【０２５１】
１０：支持基材
２０：第１ハードコーティング層
３０：第２ハードコーティング層
１００：ハードコーティングフィルム
【図１】
2015523242.tif 000010
【図２】
2015523242.tif 000011
【図３】
2015523242.tif 000012
【図４】
2015523242.tif 000013
【図５】
2015523242.tif 000014
【図６】
2015523242.tif 000015
【図７】
2015523242.tif 000016
【国際調査報告】
2015523242.tif 000017
2015523242.tif 000018
2015523242.tif 000019
2015523242.tif 000020
2015523242.tif 000021
2015523242.tif 000022